(57)【要約】【課題】乗り心地や操縦安定性を維持した上で、軽量化を図りながら耐外傷耐久性を向上し、かつ生産時の不良発生を低減した空気入りラジアルタイヤを安価に提供する。【解決手段】ベルト層が、少なくともトレッド側の最外層ベルトプライが単線ワイヤから構成され、かつ前記単線ワイヤベルトプライのカーカス層側に内接するベルトプライがオープン構造の撚り線スチールコードから構成され、前記単線ワイヤは、円形断面又は偏平形断面を有し、該ワイヤの長手方向に沿って１方向又は２方向の波状の型付けが繰り返し施され、かつタイヤ径方向に配される該ワイヤの径が０．４５ｍｍ以下である空気入りラジアルタイヤ。【選択図】    図２
2004351944.tif 000002
【特許請求の範囲】
【請求項１】
トレッドのカーカス層外周側に、スチールコードをタイヤ周方向に対して傾斜し配列した少なくとも２枚のベルトプライからなり、ベルトコードを前記ベルトプライ間で交差させたベルト層を配置した空気入りラジアルタイヤにおいて、
前記ベルト層が、少なくともトレッド側の最外層ベルトプライが単線ワイヤから構成され、かつ前記単線ワイヤベルトプライのカーカス層側に内接するベルトプライがオープン構造の撚り線スチールコードから構成されてなる
ことを特徴とする空気入りラジアルタイヤ。
【請求項２】
前記単線ワイヤは、円形断面又は偏平形断面を有し、該ワイヤの長手方向に沿って１方向又は２方向の波状の型付けが繰り返し施され、かつタイヤ径方向に配される該ワイヤの径が０．４５ｍｍ以下である
ことを特徴とする請求項１に記載の空気入りラジアルタイヤ。
【請求項３】
前記オープン構造の撚り線スチールコードが、１×Ｎ構造（Ｎ＝３〜６）のルーズ撚りスチールコードである
ことを特徴とする請求項１又は２に記載の空気入りラジアルタイヤ。
【請求項４】
前記タイヤのベルト層から取り出した前記単線ワイヤの破断時伸びと前記撚り線スチールコードの破断時伸びとの差が１％以下である
ことを特徴とする請求項１〜３のいずれかに記載の空気入りラジアルタイヤ。
【発明の詳細な説明】
【０００１】
【発明の属する技術分野】
本発明は、空気入りラジアルタイヤに関し、ベルト層を構成するスチールコードを改善することで、軽量化を図りながらベルト耐久性を向上し、生産時の不良発生を低減した安価な空気入りラジアルタイヤに関するものである。
【０００２】
【従来の技術】
乗用車用空気入りラジアルタイヤは、カーカス層外周側のトレッドとの間に、スチールコードをタイヤ周方向に対し傾斜し配列した２枚のベルトプライをコードを交差させ積層して配置したベルト層を一般に有している。
【０００３】
従来から、ベルト層に用いられるスチールコードとしては、複数本のスチールフィラメントを撚り合わせた撚り線コードが用いられ、乗用車用タイヤでは、例えば１×４，１×５構造のクローズタイプのスチールコードが広く使用されている。しかし、このスチールコードはコード内部へのゴム侵入性が不十分であるため耐腐蝕性に劣り、トレッド部外傷からの水分の侵入によりベルト層の接着低下やコードの腐食を起こし、セパレーション故障の要因となっている。
【０００４】
そこで、ゴム侵入性に優れ耐腐蝕性を改善した過大な型付けをフィラメントに施した、１×４オープン，１×５オープンなどのルーズオープンコードが使用されるようになり、タイヤの耐久性を大幅に向上している。しかしながら、このルーズオープンコードでは、タイヤ加硫中のゴム流動によりコード内の空隙にゴムが充填されるため、コード空隙内にあった空気がタイヤ内の圧力分布の低い方向に移動しベルトプライ間やベルト層とトレッドゴムの間の最も圧力の低い特定場所、例えば加硫圧力のかかりにくいトレッドのリブやブロックの下に移動して溜まる「エアー入り不良」を発生しやすくなり、タイヤの耐久性を低下させるという問題がある。
【０００５】
また、近年、タイヤの軽量化やコストダウンの要求から、撚り線スチールコードに代えて単線スチールワイヤをベルト層に用いることが提案されている。
【０００６】
この単線ワイヤとしては断面が偏平形状であって、その長径方向と短径方向の少なくとも一方に繰り返し波状の型付けを有するもので、タイヤの軽量化を達成しながら操縦安定性や乗り心地、耐久性を向上するものである（例えば、特許文献１，２）。
【０００７】
【特許文献１】
特開２００１−１８６１２号公報
【０００８】
【特許文献２】
特開２００１−３０７０５号公報
【０００９】
【発明が解決しようとする課題】
上記のような波状型付けワイヤは、断面の短径方向にも長径方向にも容易に変形する波状部を有するので、縦方向にも横方向にも曲がりやすくなり、これを用いたベルト層はエンベロープ効果によりある程度の乗り心地は得られるが撚り線コードほど良好ではなく、また走行中タイヤの回転に伴ってベルト層が径方向に繰り返し屈曲変形するとワイヤの波状部に曲げ応力が集中しワイヤの破断が発生しやすくなりタイヤの耐久性低下につながるという問題がある。この破断現象は非型付けワイヤの場合にも発生する問題であり、特に圧縮変形を受けやすい内層側のベルト層にワイヤの破断が生じやすくなる。
【００１０】
本発明は、ベルト層の最外層ベルトプライに所定の単線ワイヤを用いることにより、乗り心地や操縦安定性を従来からの通常の撚り線コード並みに維持した上で、軽量化を図りながらベルト部の耐久性、特に耐外傷耐久性を向上し、かつ生産時の不良発生を低減した空気入りラジアルタイヤを安価に提供することを目的とするものである。
【００１１】
【課題を解決するための手段】
請求項１に記載の発明は、トレッドのカーカス層外周側に、スチールコードをタイヤ周方向に対して傾斜し配列した少なくとも２枚のベルトプライからなり、ベルトコードを前記ベルトプライ間で交差させたベルト層を配置した空気入りラジアルタイヤにおいて、前記ベルト層が、少なくともトレッド側の最外層ベルトプライが単線ワイヤから構成され、かつ前記単線ワイヤベルトプライのカーカス層側に内接するベルトプライがオープン構造の撚り線スチールコードから構成されてなることを特徴とする空気入りラジアルタイヤである。
【００１２】
本発明の空気入りラジアルタイヤによれば、外側のベルトプライに単線ワイヤを用い、それに内接するベルトプライにオープン構造の撚り線コードを用いることで、ベルト層に達する外傷やコード切れの発生、さらにカット部からの水分の侵入を受けても、ベルトコードが完全にゴム被覆されているためコード長手方向への水分の拡散を防止して、ゴムとの接着低下や腐食によるコード消失を防ぎ、ベルト部のセパレーション発生を防止しタイヤの耐久性を向上することができる。
【００１３】
また、内側のベルトプライに撚り線コードをもちいることで、繰り返し屈曲変形による応力集中を受けても、単線ワイヤのようにコードの破断を起こすことがなくタイヤ寿命を向上することができ、かつベルト層全体のエンベロープ効果を確保し、乗り心地を通常の撚り線コード並みのタイヤに維持することができる。
【００１４】
さらに、単線ワイヤはコード剛性が高くベルト剛性を得やすいことから撚り線コードより使用量を低減でき、さらに製造時の伸線や撚り線工程が省略できることから材料コストが安価となり、タイヤの軽量化、コストダウンを図ることができる。
【００１５】
請求項２に記載の発明は、前記単線ワイヤは、円形断面又は偏平形断面を有し、該ワイヤの長手方向に沿って１方向又は２方向の波状の型付けが繰り返し施され、かつタイヤ径方向に配される該ワイヤの径が０．４５ｍｍ以下であることを特徴とする請求項１に記載の空気入りラジアルタイヤである。
【００１６】
この発明によれば、単線ワイヤに応力が作用したとき波状型付けが変形して伸びやすくなり外傷等の衝撃に対して耐久性を向上し、またベルトプライの剛性とエンベロープ効果を同時に得ることで乗り心地と操縦安定性とをバランスさせ維持することができる。
【００１７】
請求項３に記載の発明は、前記オープン構造の撚り線スチールコードが、１×Ｎ構造（Ｎ＝３〜６）のルーズ撚りスチールコードであることを特徴とする請求項１又は２に記載の空気入りラジアルタイヤである。
【００１８】
この発明によれば、１×Ｎ構造のルーズ撚りスチールコードを用いることで、コード内部へのゴム侵入を確保し耐久性向上した上で、コードの伸び特性によってベルト層全体の剛性を適度な範囲とし乗り心地や操縦安定性を維持するこができ、また、単線ワイヤからなる剛性の高い外側ベルトプライが加硫圧力の緩衝体となってそれに内接するベルトプライへの加硫圧力を分散し均一化することで、加硫中のルーズ撚りコード内に含まれた空気の移動を抑制し「エアー入り不良」の発生を大きく低減することができる。
【００１９】
請求項４に記載の発明は、前記タイヤのベルト層から取り出した前記単線ワイヤの破断時伸びと前記撚り線スチールコードの破断時伸びとの差が１％以下であることを特徴とする請求項１〜３のいずれかに記載の空気入りラジアルタイヤである。
【００２０】
この発明によれば、単線ワイヤを用いたベルトプライとそれに内接するベルトプライとのベルト剛性差を抑えることができ、ベルト層に応力が作用した時のベルトプライ間の剪断応力の発生（プライステア）を抑え操縦安定性を維持することができる。
【００２１】
【発明の実施の形態】
以下に本発明を実施の形態に基づいて説明する。
【００２２】
図１は、本発明に従う乗用車用の空気入りラジアルタイヤＴ（以下、空気入りラジアルタイヤをタイヤという）の半断面図、図２はベルトの拡大部分断面図、図３は単線ワイヤの断面及び波状型付けの状態を示す説明図である。
【００２３】
図１において、符号１はカーカス、２はベルト層、３はトレッドである。図１に示すように、タイヤＴは、タイヤ周方向に対しほぼ９０゜の角度で配列して両端をビードコア５に係止したカーカスコード４で補強されたカーカス１と、２枚のベルトプライ２ａ、２ｂが交差し積層されてカーカス１の外周側のトレッド３との間に配置されたベルト層２と、ベルト層２を覆うトレッド３とカーカス１のサイド部を覆うサイドウォール６を備えている。
【００２４】
図２の断面図に示すように、ベルト層２外側のベルトプライ２ｂは、単線ワイヤ１０をタイヤ周方向に対して所定の角度（１５〜３０°程度）で傾斜して平行に配列し、内側のベルトプライ２ａは、４本のスチールフィラメント２０ａを過大な型付けを施してルーズに撚り合わせたスチールコード２０をタイヤ周方向に対して所定の角度で傾斜して平行に配列し、それぞれ被覆ゴム１１，２１で被覆され互いのコードが交差するように積層されベルト層２を形成している。
【００２５】
ベルトプライ２ｂを構成する単線ワイヤは、断面がトラック形の偏平ワイヤ１０を長径方向と短径方向の２方向にワイヤ長手方向に沿って波状の型付けを繰り返し施したスチール製のワイヤであり、図に示すようにコード長径方向をベルトプライ２ｂの幅方向に揃えて平行に配列されている。
【００２６】
この偏平ワイヤ１０は、例えば、炭素含有量が０．７０〜０．９５重量％程度の高炭素鋼の線材から伸線とパテンティングを繰り返し行い、めっき処理を施された所定径の丸線ワイヤを圧延ロールに通して所定の形状（トラック形、楕円形など）と偏平率に押しつぶして得られるものである。
【００２７】
この場合の偏平率は、特に制限されるものではないが、短径をＤｈ、長径をＤｗとすると、偏平率Ｄｈ／Ｄｗは０．５０〜０．９５程度が好ましく、０．６０〜０．９５にあることがより好ましい。高炭素鋼からなるワイヤをＤｈ／Ｄｗが０．５０未満の高偏平率に圧延加工を行うと、圧延後ワイヤに割れが生じやすく強力や剛性、耐久性の低下を招きやすくなり、Ｄｈ／Ｄｗが０．９５を越えると長径方向と短径方向の剛性差がなくなり、タイヤの乗り心地と操縦安定性とのバランスが困難となるからであり、このことからも図２に示すようにコード長径方向をベルト層２の幅方向に揃えて配列し用いるのが好ましい。
【００２８】
偏平ワイヤ１０は、長手方向に沿って１方向又は２方向の波状の型付けが繰り返し施されているものが好ましく、その型付けは、型付けピッチＰがコード径Ｄに対して２〜５０倍程度、型付けの高さＨがコード径Ｄに対して０．０５〜０．５倍程度が好ましい。ピッチＰが短すぎると、ワイヤの塑性加工度が大きくなり耐久性が低下し、逆に長すぎると伸び特性、耐久性などの型付けの効果が得られない。高さＨも低すぎると型付けの効果が得られず、高すぎると型付けの効果は大きくなるがワイヤの塑性加工度が大きくなり強度、耐久性が低下し、またゴム厚みの増加にもつながり好ましくない。
【００２９】
図３を用いて偏平ワイヤ１０の波状型付け状態を具体的に説明すると、偏平ワイヤ１０の短径方向型付けＸ１は型付けピッチＰ１が短径Ｄｈに対して２〜５０倍程度、型付けの高さＨ１は径Ｄｈの０．０５〜０．５倍程度であり、長径方向型付けＸ２は型付けピッチＰ２が長径Ｄｗに対して２〜５０倍程度、型付けの高さＨ２はＤｗの０．０５〜０．５倍程度であって、Ｐ１とＰ２及びＨ１とＨ２の値は同一であっても異なっていてもよい。
【００３０】
また、偏平ワイヤ１０の波状型付けは、短径方向のみの型付け（図４（ａ））、或いは長径方向のみの型付け（図４（ｂ））のいずれかの１方向であってもよいが、１方向のみの場合は伸びの設定が比較的低い範囲に制限されるので、伸びを必要とする場合は伸びの設定範囲の広い２方向に型付けすることが好ましく、またタイヤ径方向に作用する耐屈曲疲労性やエンベロープ効果の観点からは短径方向の型付けが、ベルト幅方向の剛性を確保し操縦安定性を向上する観点からは長径方向の型付けの影響が大きくなるので、両方向の型付け量を調整することで背反する両性能をバランスよく改善することができるようになる。
【００３１】
偏平ワイヤ１０の波状型付けは、一対の歯車間或いは一対のピン付きローラ間にワイヤ１０を噛み込ませて弾性限以上の応力を加えて塑性加工し得られるもので、２方向に型付けする場合は連続して２方向に２回の塑性加工を行えばよい。
【００３２】
１方向の型付けワイヤのみを用いる場合は、タイヤ径方向或いはベルト幅方向のいずれか１方向に波状の型付け方向を揃えて配列してもよいし、縦方向と横方向の波状ワイヤを規則的に混在させ用いてもよく、例えば縦波ワイヤと横波ワイヤとを交互に配列し用いてもよい。
【００３３】
また、本発明では、断面円形のワイヤを用いることもでき、円形ワイヤの場合も上記偏平ワイヤの場合と同様の波状の型付けを施して使用することができる。
【００３４】
この単線ワイヤの径は、タイヤ径方向に配されるワイヤ径が０．４５ｍｍ以下であることが好ましく、タイヤ径方向にかかる繰り返し屈曲変形に対して耐疲労性を確保した上でエンベロープ特性を発揮させ、撚り線コードからなるベルトプライと積層し用いることで乗り心地を撚り線コード並みに維持することができ、またワイヤ径が大きくなると被覆ゴムの肉厚が増し軽量化の目的に反して好ましくない。
【００３５】
本発明では、単線ワイヤの波状の型付けを上記の短、長径の２方向に施したもの以外に、ワイヤが螺旋状に型付けされたものでもよい。
【００３６】
また、ベルトプライ２ａに用いられる撚り線スチールコード２０は、線径０．１５〜０．４０ｍｍのフィラメント２０ａに過大な型付けを施し、その３〜６本を撚り合わせたもので、例えば１×４×０．２５オープン、１×５×０．２３オープンと呼ばれるルーズタイプのオープンコードが用いられる。
【００３７】
このスチールコード２０は、フィラメント２０ａに通常のコード場合よりも過大な型付けを施すことで、コード長手方向のフィラメント２０ａ間に隙間が形成され、この隙間から加硫中に流動状態のゴムが侵入し、コードの耐腐食性を改善しタイヤの耐久性を向上することができ、またその伸び特性によって単線ワイヤからなるベルトプライと積層することで、ベルト層全体の剛性を適度な範囲とし乗り心地や操縦安定性を通常の撚り線コードのみを用いたタイヤ並みに維持することができ、さらに圧縮変形を受けやすい内側ベルトプライに耐疲労性に優れる撚り線スチールコードを用いることでベルトコードのコード破断を確実に防止し、タイヤの耐久性を向上することができる。
【００３８】
ところが、このルーズタイプのスチールコード２０は、カレンダー加工によるゴム被覆時にコード空隙内に空気を含み、従来技術で述べたようにタイヤ加硫中のゴム流動によりコード内から追い出された空気が特定場所に集まって溜まり「エアー入り不良」を発生しやすいという問題がある。
【００３９】
この発明の空気入りラジアルタイヤでは、単線ワイヤからなるベルトプライをベルト層の外側に用いることで、ベルト幅方向に剛性の高い外側ベルトプライが加硫圧力の緩衝体となってそれに内接するベルトプライへの加硫圧力を均一に分散させることにより、ルーズオープンコード内に含まれた空気の移動を抑え特定の場所に空気が集中し溜まるのを防ぐことができ、上記の「エアー入り不良」の問題を解消することができる。
【００４０】
本発明の空気入りラジアルタイヤは、ベルトプライ２ｂから取り出した単線ワイヤの破断時伸びと、ベルトプライ２ａから取り出した撚り線スチールコードの破断時伸びとの差が１％以下であることが好ましい。
【００４１】
この切断時伸びの差を１％以下とすることで、両ベルトプライを構成するコードの剛軟性に差を生じることがなくなり、ベルトプライの剛性差に起因するプライステアの発生を抑え操縦安定性の低下、例えばハンドル流れの発生を防止することができる。
【００４２】
このコードの伸びの差は、偏平ワイヤの断面形状と波状の型付け条件、及び撚り線コードの撚り構造（フィラメント径と本数、撚りピッチ、型付け率など）により適宜調整することができる。
【００４３】
本発明では、ベルトプライ２ａのスチールコードとして、上記ルーズ撚りスチールコードに代えて１×２構造、Ｍ＋Ｎ構造（Ｍ＝１又は２、Ｎ＝１〜６、具体的には１＋２×０．２８、２＋２×０．２５、２＋３×０．２３などが挙げられる）のようなゴム侵入性に優れる、所謂タイトオープンコードを使用しても勿論よく、乗り心地、操縦安定性の維持、耐久性向上の目的は達せられる。しかし、これらのコードは撚り効率が悪く生産性が低いためコードコストの上昇を伴うので、本発明では１×Ｎ構造のルーズオープンコードを用いるのがより好ましい。
【００４４】
なお、上記単線ワイヤ及び撚り線スチールコードは、炭素含有量が０．７０〜０．９５重量％の高炭素鋼を線材として用いられ、さらには０．８０〜０．９５重量％程度の高炭素鋼をもちいるのが望ましく、ワイヤ及びコードの引張強度が３０００〜３８００ＭＰａであることが、タイヤ軽量化の観点から好ましく、さらに少量のクロムやニッケルを添加した鋼材を用いてもよい。
【００４５】
また、上記単線ワイヤ及び撚り線スチールコードは、ゴムとの接着性を得るため銅：亜鉛＝６４：３６程度のブラス層を、付着量が４ｇ／Ｋｇ程度になるようにめっき処理されたものが用いられ、ニッケルやコバルトを含む３元金属のめっき組成を用いてもよい。
【００４６】
本発明の空気入りラジアルタイヤは、乗用車用タイヤを始めとして、トラック・バス用タイヤ、建設車両用タイヤ、産業車両用タイヤ、農耕用タイヤ、航空機用タイヤ、地下鉄やモノレール用タイヤなどの各種用途のタイヤに適用することができるのは勿論である。
【００４７】
（実施例）
以下に実施例によって本発明を更に説明するが、本発明をこれらの実施例に限定するものでないことは言うまでもない。
【００４８】
図１に示す構造を有するタイヤサイズ１９６／６５Ｒ１５の空気入りラジアルタイヤを、表１に示す仕様により試作し、各試作タイヤのベルトコードの切断時伸びの差、タイヤ重量、耐コード破断性、悪路耐久性、操縦安定性、エアー入り不良発生率を下記の方法により試験し、その結果を表１に示す。なお、ベルト層の内側（カーカス側）のベルトプライを＃１ベルト、外側のベルトプライを＃２ベルトとした。
【００４９】
実施例に用いた単線ワイヤは、炭素含有量が０．８２％の高炭素鋼材を用いて線径０．４０ｍｍ（比較例３のみ０．４９ｍｍ）の丸線ワイヤに伸線後、銅：亜鉛＝６４：３４、付着量４ｇ／Ｋｇのブラスめっきを施した後、圧延ロールを備える偏平加工装置を用いて、短径×長径（ｍｍ）が０．３８×０．４３（比較例３のみ０．４６×０．５２）の偏平ワイヤ（偏平率Ｈ／Ｗ＝８８％）に加工した。さらに、偏平ワイヤの短径方向及び長径方向に型付け用歯車を備える型付け加工機を用いて波状の型付けを施した。波状の型付けの条件は、図３に基づき下記の通りである。
【００５０】
型付け条件
・短径方向型付けＸ１：型付けピッチＰ１＝３Ｄｈ、型付け高さＨ１＝０．３５Ｄｈ
・長径方向型付けＸ２：型付けピッチＰ２＝４Ｄｗ、型付け高さＨ２＝０．４５Ｄｗである。
【００５１】
また、撚り線スチールコードは、炭素含有量が０．８２％の高炭素鋼材を用いた、１×４×０．２５ＨＴ構造のルーズオープンタイプ及び通常のクローズタイプのいずれも撚りピッチ１０ｍｍのコードである。
【００５２】
なお、カーカスは１６７０ｄｔｅｘ／２のポリエステルコードの１層を用い、ベルト層以外のその他部材、およびタイヤ構造は実施例および比較例の各タイヤで共通である。
【００５３】
［ベルトコードの切断時伸びの差］
各試作タイヤのベルト層から取り出したスチールコードを、ゴム付きの状態でＪＩＳ  Ｇ３５１０に記載の方法に準じて切断時全伸び（％）を測定し、＃１ベルトコードと＃２ベルトコードの差を求めた。
【００５４】
［タイヤ重量］
各試作タイヤの重量を測定した。比較例５を基準とし、軽量化効果の有無を示した。
【００５５】
［乗り心地］
各試作タイヤを乗用車に装着し、テストドライバーがタイヤテストコースの乾燥アスファルト路面を走行し、ゴツゴツ感、突き上げ、ダンピングなどを官能評価により５点法で評価した。点数が高いほど乗り心地が優れる。
【００５６】
［操縦安定性］
各試作タイヤを乗用車に装着し、テストドライバーがタイヤテストコースの乾燥アスファルト路面を走行し、ハンドル流れを官能評価で評価した。
【００５７】
［耐コード破断性］
各試験タイヤを乗用車の前輪に装着し、直径１４ｍの円を２つ合わせた８の字のテストコースを６００サイクル旋回した後、タイヤを取り外してトレッド部を解体しベルトコード破断の有無を観察した。
【００５８】
［悪路耐久性］
各試作タイヤを乗用車に装着し、砂利路、泥路を含む悪路用テストコースをトレッドが完全摩耗するまで走行した後、トレッド部を解体しコードの錆発生、腐食による消失程度を含めセパレーション発生の有無を観察した。
【００５９】
［エアー入り不良率］
各試作タイヤのトレッド部表面を目視によってエアー入り不良を観察し、エアー入り不良と判断したものはトレッド部を解体して確認を行い、不良発生率（％）を求めた。
【００６０】
【表１】
2004351944.tif 000003
【００６１】
表から明らかなように、＃１ベルトにルーズタイプの撚り線スチールコードを、＃２ベルトに波状の型付けを施した偏平ワイヤを用いた実施例１のタイヤは、軽量化効果を得ながら乗り心地、操縦安定性及び耐コード破断性を比較例５の通常のクローズコードを用いたタイヤ並みに維持し、悪路耐久性を大幅に改善することができ、タイヤ特性と耐久性をバランスよく具えた空気入りラジアルタイヤとなることが分かる。
【００６２】
一方、＃１，＃２ベルトに偏平ワイヤを用いた比較例１は、＃１ベルトでコード破断が多発し耐久性が劣り、＃１，＃２ベルトコードの切断時伸びに１％以上の差がある比較例２はハンドル流れを起こし操縦安定性に不安があり、＃２ベルトの偏平ワイヤがタイヤ径方向に厚い比較例３では乗り心地が極端に悪化し、軽量化効果も少ない。また、ルーズオープンコードを用いた比較例４は、通常のクローズコードを用いた比較例５に比べ悪路耐久性を改善することはできるが、エアー入り不良が多発し問題となる。比較例１〜４のタイヤはいずれも比較例５よりも耐久性を向上することはできるが、何らかの欠点を有し本発明実施例１のタイヤには及ばない。
【００６３】
【発明の効果】
以上説明したように、本発明による空気入りラジアルタイヤは、ベルト層が、少なくともトレッド側の最外層ベルトプライが単線ワイヤから構成され、かつ前記単線ワイヤベルトプライのカーカス層側に内接するベルトプライがオープン構造の撚り線スチールコードから構成されているので、軽量化効果を得ながら乗り心地、操縦安定性及び耐コード破断性を通常のクローズコードを用いたタイヤ並みに維持し、悪路耐久性を大幅に改善することができ、タイヤ特性と耐久性をバランスよく具えた空気入りラジアルタイヤを安価に提供することができる。
【図面の簡単な説明】
【図１】実施例の空気入りラジアルタイヤの半断面図である。
【図２】実施例のベルト層の部分拡大断面図である。
【図３】実施例の単線ワイヤの波状の型付けの説明図である。
【図４】単線ワイヤの短径方向及び長径方向の波状の説明図である。
【符号の説明】
１……カーカス
２……ベルト層
２ａ，２ｂ……ベルトプライ
３……トレッド
１０……単線ワイヤ
２０……撚り線スチールコード
６……サイドウォール
Ｔ……空気入りラジアルタイヤ
Ｄｈ……偏平ワイヤの短径
Ｄｗ……偏平ワイヤの長径
Ｐ……波状の型付けピッチ
Ｈ……波状の型付け高さ
Ｘ１……短径方向の波状型付け
Ｘ２……長径方向の波状型付け
【図１】
2004351944.tif 000004
【図２】
2004351944.tif 000005
【図３】
2004351944.tif 000006
【図４】
2004351944.tif 000007